(57)【要約】  重量平均分子量が５０，０００以上１，０００，０００以下であって、エチレン性不飽和酸単量体単位を含有するジエンゴム（ａ）のラテックス（Ａ）、および、重量平均分子量が５００以上５０，０００未満であって、エチレン性不飽和酸単量体単位を含有するジエンゴム（ｂ）のラテックス（Ｂ）を含有するラテックス組成物を提供する。
2019139082.tif 000002
【特許請求の範囲】
【請求項１】
重量平均分子量が５０，０００以上１，０００，０００以下であって、エチレン性不飽和酸単量体単位を含有するジエンゴム（ａ）のラテックス（Ａ）、および、
重量平均分子量が５００以上５０，０００未満であって、エチレン性不飽和酸単量体単位を含有するジエンゴム（ｂ）のラテックス（Ｂ）
を含有するラテックス組成物。
【請求項２】
前記ジエンゴム（ａ）と前記ジエンゴム（ｂ）との含有比率が、［ジエンゴム（ａ）／ジエンゴム（ｂ）］の重量比で、９９／１〜７０／３０である請求項１に記載のラテックス組成物。
【請求項３】
前記ジエンゴム（ａ）が含有する前記エチレン性不飽和酸単量体単位が、カルボキシル基含有エチレン性不飽和単量体単位であり、
前記ジエンゴム（ｂ）が含有する前記エチレン性不飽和酸単量体単位が、カルボキシル基含有エチレン性不飽和単量体単位である
請求項１または２に記載のラテックス組成物。
【請求項４】
前記ジエンゴム（ｂ）が含有する前記エチレン性不飽和酸単量体単位が、カルボキシル基含有エチレン性不飽和単量体単位であり、
前記ジエンゴム（ｂ）１００ｇ当たりのカルボキシル基のモル数が、０．０１〜０．３５ｅｐｈｒである請求項１〜３のいずれかに記載のラテックス組成物。
【請求項５】
前記ジエンゴム（ａ）は、α，β−エチレン性不飽和ニトリル単量体単位をさらに含有するニトリルゴムである請求項１〜４のいずれかに記載のラテックス組成物。
【請求項６】
前記ジエンゴム（ｂ）は、α，β−エチレン性不飽和ニトリル単量体単位をさらに含有するニトリルゴムである請求項１〜５のいずれかに記載のラテックス組成物。
【請求項７】
繊維基材上にゴム層を形成するための請求項１〜６のいずれかに記載のラテックス組成物。
【請求項８】
複数の繊維から構成される繊維基材と、請求項１〜７のいずれかに記載のラテックス組成物から形成されるゴム層とが積層されてなる積層体。
【発明の詳細な説明】
【技術分野】
【０００１】
本発明は、ジエンゴムを含有するラテックス組成物に関する。
【背景技術】
【０００２】
従来、工場での製造作業、軽作業、工事作業、農作業等の様々な用途で、繊維製手袋をゴムや樹脂等により被覆することで、耐溶剤性、グリップ性、耐摩耗性等を向上させた保護手袋が作業用手袋として用いられている。【０００３】
たとえば、特許文献１には、少なくとも手首部に伸縮性糸が編み込まれ、該伸縮性糸上にゴムまたは樹脂を被覆させてなる保護手袋が開示されている。
【先行技術文献】
【特許文献】
【０００４】
【特許文献１】特開２０１４−１１１８５３号公報
【発明の概要】
【発明が解決しようとする課題】
【０００５】
しかしながら、従来の手袋は、繰り返しの使用により、表面のゴム層が容易に摩耗してしまうという問題があった。耐摩耗性を改善するために、ゴム層の厚みを大きくすることも考えられるが、そうすると、クラックが発生しやすい上に、手袋の柔軟性が損なわれる問題があった。【０００６】
本発明は、このような実状に鑑みてなされたものであり、表面にクラックを有していないか、ほとんど有しておらず、柔軟性および耐摩耗性に優れる積層体を与えることのできるラテックス組成物を提供することを目的とする。
【課題を解決するための手段】
【０００７】
本発明者等は、上記目的を達成するために鋭意検討を行った結果、ゴム層を形成するために用いるジエンゴムのラテックス組成物について、比較的分子量が高い酸基含有ジエンゴムを含有するラテックスと、比較的分子量が低い酸基含有ジエンゴムを含有するラテックスとを用いることにより、このような２種類のラテックスを含有するラテックス組成物を用いて得られるゴム層を備える積層体が、ゴム層のクラックの発生が抑制されており、優れた柔軟性および耐摩耗性を備えたものとなることを見出し、本発明を完成させるに至った。【０００８】
すなわち、本発明によれば、重量平均分子量が５０，０００以上１，０００，０００以下であって、エチレン性不飽和酸単量体単位を含有するジエンゴム（ａ）のラテックス（Ａ）、および、重量平均分子量が５００以上５０，０００未満であって、エチレン性不飽和酸単量体単位を含有するジエンゴム（ｂ）のラテックス（Ｂ）を含有するラテックス組成物が提供される。【０００９】
本発明のラテックス組成物において、前記ジエンゴム（ａ）と前記ジエンゴム（ｂ）との含有比率が、［ジエンゴム（ａ）／ジエンゴム（ｂ）］の重量比で、９９／１〜７０／３０であることが好ましい。
本発明のラテックス組成物において、前記ジエンゴム（ａ）が含有する前記エチレン性不飽和酸単量体単位が、カルボキシル基含有エチレン性不飽和単量体単位であり、前記ジエンゴム（ｂ）が含有する前記エチレン性不飽和酸単量体単位が、カルボキシル基含有エチレン性不飽和単量体単位であることが好ましい。
本発明のラテックス組成物において、前記ジエンゴム（ｂ）が含有する前記エチレン性不飽和酸単量体単位が、カルボキシル基含有エチレン性不飽和単量体単位であり、前記ジエンゴム（ｂ）１００ｇ当たりのカルボキシル基のモル数が、０．０１〜０．３５ｅｐｈｒであることが好ましい。
本発明のラテックス組成物において、前記ジエンゴム（ａ）は、α，β−エチレン性不飽和ニトリル単量体単位をさらに含有するニトリルゴムであることが好ましい。
本発明のラテックス組成物において、前記ジエンゴム（ｂ）は、α，β−エチレン性不飽和ニトリル単量体単位をさらに含有するニトリルゴムであることが好ましい。
本発明のラテックス組成物は、繊維基材上にゴム層を形成するためのものであることが好ましい。【００１０】
また、本発明によれば、複数の繊維から構成される繊維基材と、上記のラテックス組成物から形成されるゴム層とが積層されてなる積層体が提供される。
【発明の効果】
【００１１】
本発明によれば、表面にクラックを有していないか、ほとんど有しておらず、柔軟性および耐摩耗性に優れる積層体を与えることのできるラテックス組成物を提供することができる。
【図面の簡単な説明】
【００１２】
【図１】図１は、積層体の製造に用いる繊維基材の模式図、および積層体の模式図である。
【発明を実施するための形態】
【００１３】
本発明のラテックス組成物は、ジエンゴム（ａ）のラテックス（Ａ）およびジエンゴム（ｂ）のラテックス（Ｂ）を含有する。
【００１４】
ジエンゴム（ａ）の重量平均分子量は、５０，０００以上１，０００，０００以下であり、好ましくは６０，０００〜８００，０００であり、より好ましくは７０，０００〜５００，０００である。ジエンゴム（ａ）の重量平均分子量が大きすぎると、クラックが発生しやすく、積層体の柔軟性に劣る傾向があり、逆に小さすぎると、積層体の耐摩耗性が劣る傾向がある。
【００１５】
ジエンゴム（ａ）の重量平均分子量（Ｍｗ）と数平均分子量（Ｍｎ）との比（Ｍｗ／Ｍｎ）は、好ましくは１．５〜５．０であり、より好ましくは２．０〜４．０である。ジエンゴム（ａ）の比（Ｍｗ／Ｍｎ）を上記範囲にすることにより、クラックの発生を一層抑制でき、柔軟性および耐摩耗性により一層優れる積層体を得ることができる。
【００１６】
ジエンゴム（ｂ）の重量平均分子量は、５００以上５０，０００未満であり、好ましくは５００〜４５，０００であり、より好ましくは１，０００〜４０，０００であり、さらに好ましくは１，５００〜３０，０００である。ジエンゴム（ｂ）の重量平均分子量が大きすぎると、クラックが発生しやすく、積層体の柔軟性に劣る傾向があり、逆に小さすぎると、積層体の耐摩耗性が劣る傾向がある。
【００１７】
ジエンゴム（ｂ）の重量平均分子量（Ｍｗ）と数平均分子量（Ｍｎ）との比（Ｍｗ／Ｍｎ）は、好ましくは１．０〜３．０であり、より好ましくは１．２〜２．３であり、さらに好ましくは１．２〜１．９である。ジエンゴム（ｂ）の比（Ｍｗ／Ｍｎ）を上記範囲にすることにより、クラックの発生を一層抑制でき、柔軟性および耐摩耗性により一層優れる積層体を得ることができる。
【００１８】
ジエンゴム（ａ）およびジエンゴム（ｂ）の重量平均分子量（Ｍｗ）および数平均分子量（Ｍｎ）は、例えば、テトラヒドロフランを展開溶媒とする、ゲル・パーミエーション・クロマトグラフィー測定により、標準ポリスチレン換算値として、求めることができる。また、ジエンゴム（ａ）およびジエンゴム（ｂ）の重量平均分子量および比（Ｍｗ／Ｍｎ）を上記範囲とする方法としては、特に限定されないが、例えば、重合反応時に用いる反応条件（例えば、連鎖移動剤の使用量など）を制御する方法などが挙げられる。
【００１９】
ジエンゴム（ａ）およびジエンゴム（ｂ）は、いずれも、エチレン性不飽和酸単量体単位を含有する。ジエンゴム（ａ）およびジエンゴム（ｂ）がエチレン性不飽和酸単量体単位を含有することにより、ラテックス組成物の安定性が優れたものとなり、クラックの発生を一層抑制でき、柔軟性および耐摩耗性により一層優れる積層体を得ることが可能となる。特に、ラテックス組成物が酸化亜鉛等の配合剤を含有する場合であっても、ラテックス組成物の安定性が十分なものとなる。
【００２０】
ジエンゴム（ａ）が含有するエチレン性不飽和酸単量体単位と、ジエンゴム（ｂ）が含有するエチレン性不飽和酸単量体単位とは、同一であってもよいし、異なっていてもよいが、ジエンゴム同士の相溶性が高く、本発明の所望の効果が得られやすいことから、同一であることが好ましい。
【００２１】
エチレン性不飽和酸単量体単位を形成するエチレン性不飽和酸単量体としては、特に限定されないが、たとえば、カルボキシル基含有エチレン性不飽和単量体、スルホン酸基含有エチレン性不飽和単量体、リン酸基含有エチレン性不飽和単量体などが挙げられる。
【００２２】
カルボキシル基含有エチレン性不飽和単量体としては、特に限定されないが、アクリル酸、メタクリル酸、クロトン酸等のエチレン性不飽和モノカルボン酸；フマル酸、マレイン酸、イタコン酸、無水マレイン酸、無水イタコン酸等のエチレン性不飽和多価カルボン酸およびその無水物；マレイン酸メチル、イタコン酸メチル等のエチレン性不飽和多価カルボン酸の部分エステル化物；などが挙げられる。
【００２３】
スルホン酸基含有エチレン性不飽和単量体としては、特に限定されないが、ビニルスルホン酸、メチルビニルスルホン酸、スチレンスルホン酸、（メタ）アリルスルホン酸、（メタ）アクリル酸−２−スルホン酸エチル、２−アクリルアミド−２−ヒドロキシプロパンスルホン酸などが挙げられる。
【００２４】
リン酸基含有エチレン性不飽和単量体としては、特に限定されないが、（メタ）アクリル酸−３−クロロ−２−リン酸プロピル、（メタ）アクリル酸−２−リン酸エチル、３−アリロキシ−２−ヒドロキシプロパンリン酸などが挙げられる。
【００２５】
これらのエチレン性不飽和酸単量体は、アルカリ金属塩またはアンモニウム塩として用いることもでき、また、１種単独用いてもよく、２種以上を組み合わせて用いてもよい。
【００２６】
ジエンゴム（ａ）が含有する前記エチレン性不飽和酸単量体単位を形成するエチレン性不飽和酸単量体としては、上記のエチレン性不飽和酸単量体のなかでも、カルボキシル基含有エチレン性不飽和単量体が好ましく、エチレン性不飽和モノカルボン酸がより好ましく、メタクリル酸が特に好ましい。
【００２７】
ジエンゴム（ｂ）が含有する前記エチレン性不飽和酸単量体単位を形成するエチレン性不飽和酸単量体としては、上記のエチレン性不飽和酸単量体のなかでも、カルボキシル基含有エチレン性不飽和単量体が好ましく、エチレン性不飽和モノカルボン酸がより好ましく、メタクリル酸が特に好ましい。
【００２８】
ジエンゴム（ａ）のエチレン性不飽和酸単量体単位の含有割合と、ジエンゴム（ｂ）のエチレン性不飽和酸単量体単位の含有割合とは、同一であってもよいし、異なっていてもよいが、クラックの発生を一層抑制でき、柔軟性および耐摩耗性に一層優れる積層体が得られることから、異なっていることが好ましい。
【００２９】
ジエンゴム（ａ）およびジエンゴム（ｂ）が、いずれも、カルボキシル基含有エチレン性不飽和単量体単位を含有する場合において、ジエンゴム（ａ）のカルボキシル基のモル数と、ジエンゴム（ｂ）のカルボキシル基のモル数との比率が、「ジエンゴム（ａ）のカルボキシル基のモル数」／「ジエンゴム（ｂ）のカルボキシル基のモル数」の比率で、１．０以下であることが好ましく、１．０未満であることがより好ましく、０．０３以上であってよい。ジエンゴム（ａ）とジエンゴム（ｂ）との、カルボキシル基のモル数の比率を上記範囲とすることにより、クラックの発生を一層抑制でき、柔軟性および耐摩耗性に一層優れる積層体が得られる。なお、カルボキシル基のモル数とは、ジエンゴム１００ｇ当たりのカルボキシル基のモル数である。
【００３０】
ジエンゴム（ａ）１００ｇ当たりのカルボキシル基のモル数は、好ましくは０．０１〜０．１２ｅｐｈｒ、より好ましくは０．０３〜０．１０ｅｐｈｒである。ジエンゴム（ａ）のカルボキシル基のモル数を上記範囲とすることより、クラックの発生を一層抑制でき、柔軟性および耐摩耗性に一層優れる積層体が得られる。
【００３１】
ジエンゴム（ｂ）１００ｇ当たりのカルボキシル基のモル数は、好ましくは０．０１〜０．３５ｅｐｈｒ、より好ましくは０．０３〜０．２０ｅｐｈｒである。ジエンゴム（ｂ）のカルボキシル基のモル数を上記範囲とすることより、クラックの発生を一層抑制でき、柔軟性および耐摩耗性に一層優れる積層体が得られる。
【００３２】
ジエンゴム（ａ）およびジエンゴム（ｂ）のカルボキシル基のモル数は、例えば、チモールフタレインを指示薬とする滴定により、求めることができる。
【００３３】
ジエンゴム（ａ）におけるエチレン性不飽和酸単量体単位の含有割合は、全単量体単位に対して、好ましくは２〜１５重量％であり、より好ましくは３〜７重量％であり、さらに好ましくは４〜６重量％である。ジエンゴム（ａ）のエチレン性不飽和酸単量体単位の含有割合を上記範囲にすることにより、クラックの発生を一層抑制でき、柔軟性および耐摩耗性に一層優れる積層体が得られる。
【００３４】
ジエンゴム（ｂ）におけるエチレン性不飽和酸単量体単位の含有割合は、全単量体単位に対して、好ましくは２〜１５重量％であり、より好ましくは７重量％超１３重量％以下であり、さらに好ましくは７．５〜１１重量％である。ジエンゴム（ｂ）のエチレン性不飽和酸単量体単位の含有割合を上記範囲にすることにより、クラックの発生を一層抑制でき、柔軟性および耐摩耗性に一層優れる積層体が得られる。
【００３５】
ジエンゴム（ａ）およびジエンゴム（ｂ）としては、エチレン性不飽和酸単量体単位を含有するものであれば、特に限定されないが、天然ゴム；ブタジエンやイソプレンなどの共役ジエンを重合または共重合してなる共役ジエン系ゴム；等が挙げられ、これらの中でも、共役ジエン系ゴムが好ましい。共役ジエン系ゴムとしては、ニトリルを共重合してなるいわゆるニトリルゴム、イソプレンゴム、スチレン−ブタジエンゴム、クロロプレンゴム等が挙げられ、これらのなかでも、ニトリルゴムが特に好ましい。すなわち、ジエンゴム（ａ）およびジエンゴム（ｂ）は、エチレン性不飽和酸単量体単位に加えて、さらにα，β−エチレン性不飽和ニトリル単量体単位を含有するニトリルゴムであることが好ましい。
【００３６】
α，β−エチレン性不飽和ニトリル単量体単位を形成するα，β−エチレン性不飽和ニトリル単量体としては、特に限定されないが、ニトリル基を有し、炭素数が、好ましくは３〜１８であるエチレン性不飽和化合物を用いることができる。このようなα，β−エチレン性不飽和ニトリル単量体としては、たとえば、アクリロニトリル、メタクリロニトリル、ハロゲン置換アクリロニトリルなどが挙げられ、これらの中でも、アクリロニトリルが特に好ましい。なお、これらのα，β−エチレン性不飽和ニトリル単量体は、１種単独用いてもよく、２種以上を組み合わせて用いてもよい。
【００３７】
ジエンゴム（ａ）におけるα，β−エチレン性不飽和ニトリル単量体単位の含有割合は、全単量体単位に対して、好ましくは１０〜４５重量％、より好ましくは２０〜４０重量％である。ジエンゴム（ａ）におけるα，β−エチレン性不飽和ニトリル単量体単位の含有割合を上記範囲にすることにより、クラックの発生を一層抑制でき、柔軟性および耐摩耗性に一層優れる積層体を得ることができる。
【００３８】
ジエンゴム（ｂ）におけるα，β−エチレン性不飽和ニトリル単量体単位の含有割合は、全単量体単位に対して、好ましくは１０〜４５重量％、より好ましくは２０〜４０重量％である。ジエンゴム（ｂ）におけるα，β−エチレン性不飽和ニトリル単量体単位の含有割合を上記範囲にすることにより、クラックの発生を一層抑制でき、柔軟性および耐摩耗性に一層優れる積層体を得ることができる。
【００３９】
ジエンゴム（ａ）およびジエンゴム（ｂ）は、エチレン性不飽和酸単量体単位に加えて、さらに共役ジエン単量体単位を含有していてもよい。
【００４０】
共役ジエン単量体単位を形成する共役ジエン単量体としては、１，３−ブタジエン、イソプレン、２，３−ジメチル−１，３−ブタジエン、１，３−ペンタジエン、クロロプレンなどの炭素数４〜６の共役ジエン単量体が好ましく、１，３−ブタジエン及びイソプレンがより好ましく、１，３−ブタジエンが特に好ましい。なお、これらの共役ジエン単量体は、１種単独用いてもよく、２種以上を組み合わせて用いてもよい。
【００４１】
ジエンゴム（ａ）における共役ジエン単量体単位の含有割合は、全単量体単位に対して、好ましくは４０〜８０重量％、より好ましくは５３〜７７重量、さらに好ましくは５４〜７６重量％である。ジエンゴム（ａ）における共役ジエン単量体単位の含有割合を上記範囲にすることにより、クラックの発生を一層抑制でき、柔軟性および耐摩耗性に一層優れる積層体を得ることができる。
【００４２】
ジエンゴム（ｂ）における共役ジエン単量体単位の含有割合は、全単量体単位に対して、好ましくは４０〜８０重量％、より好ましくは５２重量％以上７３重量％未満、さらに好ましくは５２〜７０重量％である。ジエンゴム（ｂ）における共役ジエン単量体単位の含有割合を上記範囲にすることにより、クラックの発生を一層抑制でき、柔軟性および耐摩耗性に一層優れる積層体を得ることができる。
【００４３】
また、ジエンゴム（ａ）およびジエンゴム（ｂ）は、エチレン性不飽和酸単量体単位、エチレン性不飽和ニトリル単量体単位、および共役ジエン単量体単位に加えて、さらに他の単量体単位を含有していてもよい。
【００４４】
他の単量体単位を形成する他の単量体としては、エチレン性不飽和酸単量体、共役ジエン単量体、およびα，β−エチレン性不飽和ニトリル単量体と共重合可能な単量体であればよく、特に限定されないが、たとえば、以下の単量体が挙げられる。
【００４５】
すなわち、他の単量体としては、スチレン、α−メチルスチレン、モノクロルスチレン、ジクロルスチレン、トリクロルスチレン、モノメチルスチレン、ジメチルスチレン、トリメチルスチレン、ヒドロキシメチルスチレン等の芳香族ビニル単量体；アクリルアミド、メタクリルアミド、Ｎ，Ｎ−ジメチルアクリルアミド、Ｎ−メチロールアクリルアミド等のエチレン性不飽和カルボン酸アミド単量体；（メタ）アクリル酸メチル、（メタ）アクリル酸エチル、（メタ）アクリル酸ブチル、（メタ）アクリル酸２−エチルヘキシル等のエチレン性不飽和カルボン酸アルキルエステル単量体；酢酸ビニル、プロピオン酸ビニル、バーサチック酸ビニル等のカルボン酸ビニルエステル単量体；塩化ビニル、塩化ビニリデン、フッ化ビニル、フッ化ビニリデン等のハロゲン化ビニル単量体；エチレン、プロピレン、１−ブテン、イソブテン等のオレフィン単量体；メチルビニルエーテル、ｎ−プロピルビニルエーテル、イソブチルビニルエーテル、ドデシルビニルエーテル等のビニルエーテル単量体；酢酸アリル、酢酸メタリル、塩化アリル、塩化メタリル等の（メタ）アリル化合物；ビニルトリメトキシシラン等のビニルシリル化合物；ビニルピリジン、Ｎ−ビニルピロリドン；などを挙げることができ、これらの中でも、得られる積層体の強度をより高めることができるという観点より、芳香族ビニル単量体が好ましい。これらの他の単量体は、１種単独用いてもよく、２種以上を組み合わせて用いてもよい。
【００４６】
ジエンゴム（ａ）およびジエンゴム（ｂ）中の他の単量体単位の含有量は、クラックの発生を一層抑制でき、柔軟性および耐摩耗性により一層優れる積層体を得ることができることから、全単量体単位に対して、好ましくは２６重量％以下、より好ましくは１０重量％以下、さらに好ましくは７重量％以下、特に好ましくは５重量％以下である。
【００４７】
ラテックス（Ａ）が含有するジエンゴム（ａ）の粒子の体積平均粒子径は、好ましくは７０〜３００ｎｍ、より好ましくは８０〜２００ｎｍである。ジエンゴム（ａ）の粒子の体積平均粒子径を上記範囲にすることにより、ラテックス組成物の粘度が適度なものとなってラテックス組成物の取扱性がより向上するとともに、ゴム層を成形する際の成形性が向上してより均質なゴム層を有する積層体が得られるようになる。
【００４８】
ラテックス（Ｂ）が含有するジエンゴム（ｂ）の粒子の体積平均粒子径は、好ましくは７０〜３００ｎｍ、より好ましくは８０〜２００ｎｍである。ジエンゴム（ｂ）の粒子の体積平均粒子径を上記範囲にすることにより、ラテックス組成物の粘度が適度なものとなってラテックス組成物の取扱性がより向上するとともに、ゴム層を成形する際の成形性が向上してより均質なゴム層を有する積層体が得られるようになる。
【００４９】
本発明のラテックス組成物におけるラテックス（Ａ）とラテックス（Ｂ）との含有比率は、ラテックス（Ａ）が含有するジエンゴム（ａ）と、ラテックス（Ｂ）が含有するジエンゴム（ｂ）との含有比率が、［ジエンゴム（ａ）／ジエンゴム（ｂ）］の重量比で、９９／１〜７０／３０の範囲となるような含有比率とすることが好ましい。すなわち、本発明のラテックス組成物は、ジエンゴム（ａ）とジエンゴム（ｂ）との含有比率が、［ジエンゴム（ａ）／ジエンゴム（ｂ）］の重量比で、９９／１〜７０／３０の範囲であることが好ましい。より好ましくは９７／３〜７５／２５の範囲であり、さらに好ましくは９５／５〜８０／２０の範囲であり、特に好ましくは９２／８〜８７／１３である。ジエンゴム（ａ）とジエンゴム（ｂ）との含有比率を上記範囲とすることにより、クラックの発生を一層抑制でき、柔軟性および耐摩耗性に一層優れる積層体を得ることができる。
【００５０】
本発明で用いるラテックス組成物としては、特に限定されず、たとえば、上記の単量体を含有する単量体混合物を重合して得られるジエンゴム（ａ）のラテックス（Ａ）と、上記の単量体を含有する単量体混合物を重合して得られるジエンゴム（ｂ）のラテックス（Ｂ）とを混合して得られたものであってよい。ラテックス（Ａ）およびラテックス（Ｂ）としては、前記単量体混合物を乳化重合して得られるラテックス、前記単量体混合物を溶液重合して得られるジエンゴム溶液を転相乳化して得られるラテックス、などを用いることができる。
乳化重合して得られるラテックスを用いる場合には、乳化重合に用いる単量体混合物の組成を調節することにより、得られるジエンゴムの組成を容易に調節することができるようになる。乳化重合の方法としては、従来公知の方法を採用することができる。
【００５１】
上記の単量体の混合物を乳化重合するには、通常用いられる、乳化剤、重合開始剤、分子量調整剤等の重合副資材を使用することができる。これら重合副資材の添加方法は特に限定されず、初期一括添加法、分割添加法、連続添加法などいずれの方法でもよい。
【００５２】
乳化剤としては、特に限定されないが、たとえば、アニオン性界面活性剤、ノニオン性界面活性剤、カチオン性界面活性剤、および両性界面活性剤などが挙げられ、これらの中でも、アルキルベンゼンスルホン酸塩、脂肪族スルホン酸塩、高級アルコールの硫酸エステル塩、α−オレフィンスルホン酸塩、アルキルエーテル硫酸エステル塩等のアニオン性界面活性剤が好ましい。
乳化剤の使用量は、使用する全単量体１００重量部に対して、好ましくは０．５〜１０重量部、より好ましくは１〜８重量部である。
【００５３】
重合開始剤としては、特に限定されないが、ラジカル開始剤が好ましい。ラジカル開始剤としては、特に限定されないが、たとえば、過硫酸ナトリウム、過硫酸カリウム、過硫酸アンモニウム、過リン酸カリウム、過酸化水素等の無機過酸化物；ジイソプロピルベンゼンハイドロパーオキサイド、クメンハイドロパーオキサイド、ｔ−ブチルハイドロパーオキサイド、１，１，３，３−テトラメチルブチルハイドロパーオキサイド、２，５−ジメチルヘキサン−２，５−ジハイドロパーオキサイド、ジ−ｔ−ブチルパーオキサイド、ジ−α−クミルパーオキサイド、アセチルパーオキサイド、イソブチリルパーオキサイド、ベンゾイルパーオキサイド等の有機過酸化物；アゾビスイソブチロニトリル、アゾビス−２，４−ジメチルバレロニトリル、アゾビスイソ酪酸メチル等のアゾ化合物；などが挙げられ、これらの中でも、無機過酸化物または有機過酸化物が好ましく、無機過酸化物がより好ましく、過硫酸塩が特に好ましい。重合開始剤として過酸化物を用いる場合には、重亜硫酸ナトリウム、次亜塩素酸ナトリウム、硫酸第一鉄、ナトリウムホルムアルデヒドスルホキシラートなどの還元剤と組み合わせて、レドックス系重合開始剤として使用することもできる。更に、エチレンジアミン四酢酸ナトリウムなどのキレート剤、炭酸ナトリウムや硫酸ナトリウムなどのビルダーを併用することもできる。これらの重合開始剤は、１種単独用いてもよく、２種以上を組み合わせて用いてもよい。
重合開始剤の使用量は、使用する全単量体１００重量部に対して、好ましくは０．０１〜２重量部、より好ましくは０．０５〜１．５重量部である。
【００５４】
分子量調整剤としては、特に限定されないが、たとえば、α−メチルスチレンダイマー；ｔ−ドデシルメルカプタン、ｎ−ドデシルメルカプタン、オクチルメルカプタン等のメルカプタン類；四塩化炭素、塩化メチレン、臭化メチレン等のハロゲン化炭化水素；テトラエチルチウラムダイサルファイド、ジペンタメチレンチウラムダイサルファイド、ジイソプロピルキサントゲンダイサルファイド等の含硫黄化合物；などが挙げられ、これらの中でも、メルカプタン類が好ましく、ｔ−ドデシルメルカプタンがより好ましい。これらの分子量調整剤は、１種単独用いてもよく、２種以上を組み合わせて用いてもよい。
分子量調整剤の使用量は、その種類によって異なるが、ラテックス（Ａ）を得る場合には、使用する全単量体１００重量部に対して、好ましくは０．１〜１．５重量部、より好ましくは０．２〜１．０重量部である。また、ラテックス（Ｂ）を得る場合には、使用する全単量体１００重量部に対して、好ましくは３〜１５重量部であり、さらに好ましくは８〜１２重量部である。
【００５５】
乳化重合は、通常、水中で行なわれる。水の使用量は、使用する全単量体１００重量部に対して、好ましくは８０〜５００重量部、より好ましくは１００〜２００重量部である。
【００５６】
乳化重合に際し、必要に応じて、上記以外の重合副資材をさらに用いてもよい。重合副資材としては、キレート剤、分散剤、ｐＨ調整剤、脱酸素剤、粒子径調整剤等が挙げられ、これらの種類、使用量とも特に限定されない。
【００５７】
単量体の添加方法としては、たとえば、反応容器に使用する単量体を一括して添加する方法、重合の進行に従って連続的または断続的に添加する方法、単量体の一部を添加して特定の転化率まで反応させ、その後、残りの単量体を連続的または断続的に添加して重合する方法等が挙げられ、いずれの方法を採用してもよい。単量体を混合して連続的または断続的に添加する場合、混合物の組成は、一定としても、あるいは変化させてもよい。
また、各単量体は、使用する各種単量体を予め混合してから反応容器に添加しても、あるいは別々に反応容器に添加してもよい。
【００５８】
乳化重合する際の重合温度は、特に限定されないが、通常、０〜９５℃であり、好ましくは５〜７０℃である。重合時間は、特に限定されないが、通常、５〜４０時間程度である。
【００５９】
以上のように単量体を乳化重合し、所定の重合転化率に達した時点で、重合系を冷却したり、重合停止剤を添加したりして、重合反応を停止する。重合反応を停止する際の重合転化率は、通常、８０重量％以上であり、好ましくは９０重量％以上である。
【００６０】
重合停止剤は、通常、乳化重合において使用されているものであれば、特に限定されないが、その具体例としては、ヒドロキシルアミン、ヒドロキシルアミン硫酸塩、ジエチルヒドロキシルアミン、ヒドロキシルアミンスルホン酸及びそのアルカリ金属塩等のヒドロキシルアミン化合物；ジメチルジチオカルバミン酸ナトリウム；ハイドロキノン誘導体；カテコール誘導体；ヒドロキシジメチルベンゼンチオカルボン酸、ヒドロキシジエチルベンゼンジチオカルボン酸、ヒドロキシジブチルベンゼンジチオカルボン酸等の芳香族ヒドロキシジチオカルボン酸及びこれらのアルカリ金属塩等の芳香族ヒドロキシジチオカルボン酸化合物；等が挙げられる。
重合停止剤の使用量は、特に限定されないが、通常、使用する全単量体１００重量部に対して、０．０５〜２重量部である。
【００６１】
重合反応を停止した後、所望により、未反応の単量体を除去し、固形分濃度やｐＨを調整してもよい。
【００６２】
ラテックス組成物の固形分濃度は、通常、２０〜６５重量％であり、好ましくは３０〜６０重量％、より好ましくは３５〜５５重量％である。このラテックス組成物の固形分濃度を上記範囲にすることにより、ラテックスの輸送効率を向上させることができ、かつ、ラテックス組成物の粘度が適度なものとなってラテックス組成物の取扱性が向上する。
【００６３】
ラテックス組成物のｐＨは、通常、５〜１３であり、好ましくは７〜１０、より好ましくは７．５〜９である。ラテックス組成物のｐＨを上記範囲にすることにより、機械的安定性が向上してラテックス組成物の移送時における粗大凝集物の発生を抑制することができ、かつ、ラテックス組成物の粘度が適度なものとなってラテックス組成物の取扱性が向上する。
【００６４】
さらに、本発明で用いるラテックス組成物には、架橋剤、架橋促進剤、および酸化亜鉛等を添加することができる。
【００６５】
架橋剤としては、硫黄系架橋剤を用いることが好ましい。硫黄系架橋剤としては、特に限定されないが、粉末硫黄、硫黄華、沈降性硫黄、コロイド硫黄、表面処理硫黄、不溶性硫黄などの硫黄；塩化硫黄、二塩化硫黄、モルホリンジスルフィド、アルキルフェノールジスルフィド、ジベンゾチアジル・ジスルフィド、Ｎ，Ｎ’−ジチオ−ビス（ヘキサヒドロ−２Ｈ−アゼノピン−２）、含リンポリスルフィド、高分子多硫化物などの含硫黄化合物；テトラメチルチウラムジスルフィド、ジメチルジチオカルバミン酸セレン、２−（４’−モルホリノ・ジチオ）ベンゾチアゾールなどの硫黄供与性化合物；などが挙げられる。これらの架橋剤は、１種単独用いてもよく、２種以上を組み合わせて用いてもよい。
【００６６】
硫黄系架橋剤の添加量は、ラテックス組成物中の全固形分１００重量部に対して、好ましくは０．０１〜５重量部、より好ましくは０．０５〜３重量部、特に好ましくは０．１〜２重量部である。硫黄系架橋剤の添加量を上記範囲にすることにより、クラックの発生を一層抑制でき、柔軟性および耐摩耗性により一層優れる積層体を得ることが可能となる。
【００６７】
硫黄系架橋剤は、硫黄系架橋剤を溶媒に分散させた分散液として添加することが好ましい。分散液としてラテックス組成物に添加することにより、得られるゴム層におけるき裂、ピンホールの発生、および凝集物の付着等の欠陥が少ない積層体が得られる。
【００６８】
硫黄系架橋剤の分散液の調製方法としては、特に限定されないが、硫黄系架橋剤に溶媒を添加し、ボールミルやビーズミルなどの湿式粉砕機で粉砕攪拌する方法が好ましい。
【００６９】
硫黄系架橋剤として硫黄を使用する場合には、架橋促進剤（加硫促進剤）や、酸化亜鉛を併用することが好ましい。
【００７０】
架橋促進剤（加硫促進剤）としては、特に限定されないが、たとえば、ジエチルジチオカルバミン酸、ジブチルジチオカルバミン酸、ジ−２−エチルヘキシルジチオカルバミン酸、ジシクロヘキシルジチオカルバミン酸、ジフェニルジチオカルバミン酸、ジベンジルジチオカルバミン酸などのジチオカルバミン酸類およびそれらの亜鉛塩；２−メルカプトベンゾチアゾール、２−メルカプトベンゾチアゾール亜鉛、２−メルカプトチアゾリン、ジベンゾチアジル・ジスルフィド、２−（２，４−ジニトロフェニルチオ）ベンゾチアゾール、２−（Ｎ，Ｎ−ジエチルチオ・カルバモイルチオ）ベンゾチアゾール、２−（２，６−ジメチル−４−モルホリノチオ）ベンゾチアゾール、２−（４′−モルホリノ・ジチオ）ベンゾチアゾール、４−モルホリニル−２−ベンゾチアジル・ジスルフィド、１，３−ビス（２−ベンゾチアジル・メルカプトメチル）ユリアなどが挙げられ、これらの中でも、ジエチルジチオカルバミン酸亜鉛、ジブチルジチオカルバミン酸亜鉛、２−メルカプトベンゾチアゾール、２−メルカプトベンゾチアゾール亜鉛が好ましい。これらの架橋促進剤は、１種単独用いてもよく、２種以上を組み合わせて用いてもよい。
架橋促進剤の使用量は、ラテックス組成物中の全固形分１００重量部に対して、好ましくは０．１〜１０重量部、より好ましくは０．５〜５重量部である。
【００７１】
また、酸化亜鉛の使用量は、ラテックス組成物中の全固形分１００重量部に対して、好ましくは５重量部以下、より好ましく０．１〜３重量部、さらに好ましくは０．５〜２重量部である。
【００７２】
ラテックス組成物として、架橋剤を添加したものを用いる場合には、ラテックス組成物として、予め熟成（前加硫ともいう。）させたものを用いてもよい。
【００７３】
熟成させる際の温度条件は、特に限定されないが、好ましくは２０〜５０℃である。また、熟成させる際の時間は、繊維基材とゴム層との剥離を防止する観点、得られる積層体の耐摩耗性を向上させる観点から、好ましくは４時間以上１２０時間以下、より好ましくは２４時間以上７２時間以下である。熟成時間を上記範囲にすることにより、得られる積層体において、ゴム層が繊維基材に適度に浸透することで、繊維基材とゴム層との剥離が防止され、得られる積層体の耐摩耗性が向上する。
【００７４】
また、ラテックス組成物の粘度を所望の範囲とするために、ラテックス組成物には、粘度調整剤を添加することができる。粘度調整剤としては、特に限定されないが、カルボキシメチルセルロース系増粘剤、ポリカルボン酸系増粘剤および多糖類系増粘剤などが挙げられる。また、ラテックス組成物の粘度は、好ましくは５００〜８，０００ｍＰａ・ｓ、より好ましくは２，５００〜７，０００ｍＰａ・ｓである。特に、ラテックス組成物を、たとえば、上述した架橋剤、架橋促進剤、酸化亜鉛、および粘度調整剤等が添加された状態で用いる場合には、このようなラテックス組成物の粘度を上記範囲とすることが好ましい。
【００７５】
また、ラテックス組成物には、カーボンブラック、シリカ、炭酸カルシウム、珪酸アルミニウム、珪酸マグネシウム、珪酸カルシウム、酸化マグネシウム、（メタ）アクリル酸亜鉛、（メタ）アクリル酸マグネシウムなどの充填剤を添加してもよい。さらに、ラテックス組成物には、必要に応じて、老化防止剤、酸化防止剤、防腐剤、抗菌剤、湿潤剤、分散剤、顔料、染料、充填剤、補強剤、ｐＨ調整剤などの各種添加剤を所定量添加することもできる。
【００７６】
架橋剤を添加したラテックス組成物の固形分濃度は、好ましくは２５〜５５重量％、より好ましくは３５〜５５重量％である。また、架橋剤を添加したラテックス組成物の表面張力は、好ましくは２５〜４０ｍＮ／ｍである。
【００７７】
本発明のラテックス組成物を用いて、繊維基材上にゴム層を形成して、繊維基材と、ゴム層と、を備える積層体を得ることができる。特に、複数の繊維から構成される繊維基材と、ラテックス組成物から形成されるゴム層とが積層されてなる積層体は、表面にクラックを有していないか、ほとんど有しておらず、柔軟性および耐摩耗性に優れることから、作業用手袋等の手袋として好適に用いることができる。すなわち、本発明のラテックス組成物は、繊維基材上にゴム層を形成するためのラテックス組成物であってよい。
【００７８】
また、本発明のラテックス組成物を用いて、手袋を製造することができる。すなわち、本発明のラテックス組成物は、手袋用ラテックス組成物であってよく、作業用手袋用ラテックス組成物であってよい。さらに、手袋は、上記の積層体を備える手袋（保護手袋）であってよい。
【００７９】
繊維基材としては、特に限定されず、繊維製のものであればよい。繊維基材を構成する繊維としては、綿、毛、麻、羊毛等の天然繊維、ポリエステル、ポリウレタン、アクリル、ナイロン等の合成繊維などを素材として用いることができる。これらの中でも、ナイロンを用いることが好ましい。
【００８０】
繊維基材を構成する繊維は、単繊維（上記の天然繊維や合成繊維などから取り出される一本一本）であってもよいし、複数の単繊維からなる撚糸であってもよく、織布であっても、不織布であってもよいが、撚糸であることが好ましい。
【００８１】
繊維基材の厚みは、特に限定されないが、好ましくは０．１〜２．０ｍｍである。繊維基材の線密度は、特に限定されないが、好ましくは５０〜５００デニールである。繊維基材のゲージ数は、特に限定されないが、好ましくは７〜１８ゲージである。ここで、ゲージ数は、１インチの間にある編機の針の数をいう。
【００８２】
上記の積層体において、ゴム層は、一部が、繊維の間に浸透した状態で繊維基材を被覆していることが好ましい。図１（Ａ）および図１（Ｂ）は、それぞれ繊維基材および積層体の模式図であり、図１（Ａ）は、繊維基材の断面図を示し、図１（Ｂ）は、図１（Ａ）に示す繊維基材にゴム層が積層されてなる積層体の断面図を示す。図１（Ｂ）に示す積層体においては、ゴム層は、一部が、繊維基材を構成する繊維の間に浸透した状態で繊維基材を被覆している。図１（Ｂ）においては、積層体を構成するゴム層のうち、繊維基材の表面から繊維の隙間に浸透した部分を浸透ゴム層とし、また、ゴム層のうち、繊維基材の表面から繊維基材を被覆する部分を表面ゴム層として示している。なお、本発明においては、ゴム層を、適宜、浸透ゴム層および表面ゴム層からなるものとして説明するが、通常、これら浸透ゴム層および表面ゴム層は、一体として形成されることとなる。
【００８３】
また、上記の積層体においては、浸透ゴム層の厚みｔ１は、好ましくは５０〜６００μｍ、より好ましくは１００〜５５０μｍ、さらに好ましくは２００〜５００μｍである。浸透ゴム層の厚みｔ１を上記範囲とすることにより、得られる積層体を作業用手袋等の手袋（保護手袋）として用いた場合における耐久性がより向上する。
【００８４】
さらに、上記の積層体においては、ゴム層のうち、繊維基材の表面を被覆する部分の厚み、すなわち、図１に示す表面ゴム層の厚みｔ２は、好ましくは８０〜６００μｍ、より好ましくは１００〜５５０μｍ、さらに好ましくは１５０〜５００μｍ、特に好ましくは２００〜５００μｍである。表面ゴム層の厚みｔ２を上記範囲とすることにより、得られる積層体を作業用手袋等の手袋（保護手袋）として用いた場合における耐久性がより向上する。また、本発明のラテックス組成物を用いることによって、例えば、ゴム層の厚みを１５０μｍ以上、好ましくは２００μｍ以上とした場合であっても、表面にクラックを有していないか、ほとんど有していないゴム層を備える積層体を得ることができる。
【００８５】
また、ゴム層における浸透ゴム層と表面ゴム層との厚みの比率は、特に限定されないが、浸透ゴム層の厚みｔ１に対する表面ゴム層の厚みｔ２の比（ｔ２／ｔ１）で、好ましくは０．２〜５、より好ましくは０．３〜２である。浸透ゴム層と表面ゴム層との厚みの比率を上記範囲にすることにより、上記の積層体を作業用手袋として用いた場合に、耐久性および柔軟性を高度にバランスさせることができる。
【００８６】
また、ゴム層の全体の厚み、すなわち、浸透ゴム層の厚みｔ１および表面ゴム層の厚みｔ２の合計は、特に限定されないが、好ましくは１５０μｍ以上である。
【００８７】
上記の積層体は、たとえば、凝固剤溶液を繊維基材に付着させ、その後、凝固剤溶液を付着させた繊維基材にラテックス組成物を接触させてジエンゴムを凝固させることで、繊維基材上にゴム層を形成する製造方法により得ることができる。また、繊維基材にラテックス組成物を付着させた後、繊維基材に付着したラテックス組成物に凝固剤溶液を接触させてジエンゴムを凝固させることで、繊維基材上にゴム層を形成する製造方法により得ることができる。これらの製造方法においては、ゴム層は、繊維基材に一部が浸透した状態で、繊維基材を被覆するようにして形成される。ゴム層の形成は、繊維基材を、所望の形状の成形用型に被せた状態で、行うことができる。
【００８８】
凝固剤溶液は、溶媒中に凝固剤を溶解または分散させてなるものである。
【００８９】
凝固剤としては、ラテックス組成物中のジエンゴムを凝固させることができるものであればよく、特に限定されず、金属塩などを用いることができる。金属塩を構成する金属種としては、特に限定されないが、たとえば、リチウム、ナトリウム、カリウムなどの１価の金属；マグネシウム、カルシウム、亜鉛、鉄、バリウム、ジルコニウム、銅などの２価の金属；アルミニウムなどの３価の金属；などが挙げられる。また、金属塩を構成する塩種としては、特に限定されないが、たとえば、硝酸、硫酸、酢酸などの有機酸；などが挙げられる。これらの中でも、金属種としては多価の金属が好ましく、２価の金属がより好ましく、カルシウムが特に好ましい。また、塩種としては、硝酸または塩素が好ましく、硝酸が特に好ましい。即ち、金属塩としては、多価金属塩が好ましく、２価金属の硝酸塩またはハロゲン化塩がより好ましい。
これらの金属塩の具体例としては、硝酸カルシウム、硝酸バリウム、硝酸亜鉛等の硝酸塩；塩化バリウム、塩化カルシウム、塩化マグネシウム、塩化亜鉛、塩化アルミニウム等のハロゲン化金属塩；酢酸バリウム、酢酸カルシウム、酢酸亜鉛等の酢酸塩；硫酸カルシウム、硫酸マグネシウム、硫酸アルミニウム等の硫酸塩；等が挙げられ、これらの中でも、硝酸塩およびハロゲン化金属塩が好ましく、硝酸カルシウムおよび塩化カルシウムがより好ましく、硝酸カルシウムが特に好ましい。
これらの金属塩は、単独または２種以上組み合わせて用いることができる。
【００９０】
また、凝固剤溶液には、上述した凝固剤に加えて、さらに有機酸を含有していてもよい。有機酸としては、特に限定されないが、カルボキシル基、スルホ基、ヒドロキシ基、チオール基の少なくとも一種類の基を有する有機酸が好ましい。具体的には、酢酸、蟻酸、プロピオン酸、クエン酸、シュウ酸などが挙げられ、これらの中でも、酢酸が好ましい。
【００９１】
凝固剤を溶解または分散させるための溶媒としては、特に限定されないが、水、もしくはメタノール、エタノール等のアルコール、またはこれらの混合物などを用いることができ、これらの中でも、水またはアルコールが好ましく、アルコールがより好ましく、メタノールが特に好ましい。
【００９２】
凝固剤溶液中における凝固剤の濃度は、通常、０．２〜１０．０重量％、好ましくは０．５〜７．０重量％である。
【００９３】
繊維基材に凝固剤溶液またはラテックス組成物を付着させる方法としては、特に限定されないが、たとえば、繊維基材を、凝固剤溶液またはラテックス組成物に浸漬させる方法などが挙げられる。
【００９４】
繊維基材を凝固剤溶液またはラテックス組成物に浸漬させる場合における浸漬時間は、特に限定されないが、好ましくは３０〜１秒間、より、好ましくは１０〜１秒間である。
【００９５】
繊維基材に凝固剤溶液を付着させた場合には、付着させた後に乾燥を行うことで、凝固剤溶液に含まれている溶媒を除去することが好ましい。この際の乾燥温度は、特に限定されず、用いる溶媒に応じて選択すればよいが、好ましくは１０〜８０℃、より好ましくは１５〜７０℃である。また、乾燥時間は、特に限定されないが、好ましくは１２０分間〜１秒間、より好ましくは６０分間〜５秒間である。
【００９６】
また、繊維基材にラテックス組成物を付着させた後、ラテックス組成物を乾燥させることが好ましい。この際における乾燥温度は、特に限定されないが、好ましくは１８０℃以下、より好ましくは１０〜１７０℃である。また、乾燥時間は、特に限定されないが、好ましくは１秒間〜６０分間、より好ましくは３秒間〜３０分間である。
【００９７】
繊維基材にラテックス組成物を付着させた後、繊維基材に付着したラテックス組成物に凝固剤溶液を接触させる場合には、乾燥に引き続いて、繊維基材に付着させたラテックス組成物に、凝固剤溶液を接触させることで、ラテックス組成物中のジエンゴムを凝固させて、ゴム層を形成する。この際においては、繊維基材に付着させたラテックス組成物に、凝固剤溶液を接触させて付着させた後、乾燥を行うことで、凝固剤溶液に含まれている溶媒を除去することが好ましい。この際の乾燥温度は、特に限定されず、用いる溶媒に応じて選択すればよいが、好ましくは１０〜８０℃、より好ましくは１５〜７０℃である。また、乾燥時間は、特に限定されないが、好ましくは６００〜１秒間、より好ましくは３００〜５秒間である。
【００９８】
なお、繊維基材に凝固剤溶液またはラテックス組成物を付着させる際には、予め繊維基材を所望の形状の成形用型に被せた状態で、繊維基材を凝固剤溶液またはラテックス組成物に浸漬させることが好ましい。
【００９９】
繊維基材を被せる成形用型としては、特に限定されないが、材質は磁器製、ガラス製、金属製、プラスチック製など種々のものを用いることができる。成形用型の形状は、最終製品の形状に合わせて、所望の形状とすればよい。たとえば、積層体を保護手袋として使用する場合には、繊維基材を被せる成形用型として、手首から指先までの形状を有する成形用型など、各種の手袋用の成形用型を用いることが好ましい。
【０１００】
さらに、ラテックス組成物として、架橋剤を添加したものを用いる場合には、繊維基材に付着したラテックス組成物を加熱することにより、ラテックス組成物中のジエンゴムを架橋させることが好ましい。
【０１０１】
架橋のための加熱温度は、好ましくは６０〜１６０℃、より好ましくは８０〜１５０℃である。加熱温度を上記範囲にすることにより、架橋反応に要する時間を短くして積層体の生産性を向上させることができるとともに、過剰な加熱によるジエンゴムの酸化劣化を抑制して、得られる積層体の物性を向上させることができる。架橋のための加熱時間は、加熱温度に応じて適宜選択すればよいが、通常、５〜１２０分である。
【０１０２】
なお、本発明の製造方法においては、繊維基材上にゴム層を形成した後、ゴム層を２０〜８０℃の温水に０．５〜６０分程度浸漬することにより、ゴム層から水溶性不純物（乳化剤、水溶性高分子、凝固剤など）を除去しておくことが好ましい。ラテックス組成物として、架橋剤を添加したものを用いる場合には、このようなゴム層を温水に浸漬させる処理は、ゴム層を架橋させた後に行なってもよいが、より効率的に水溶性不純物を除去できる点から、ゴム層を架橋させる前に行なうのが好ましい。
【０１０３】
また、繊維基材を成形用型に被せた状態でゴム層を形成した場合には、ゴム層が形成された繊維基材を、成形用型から脱着することによって、積層体を得ることができる。脱着方法としては、手で成形用型から剥したり、水圧や圧縮空気の圧力により剥したりする方法を採用することができる。
【０１０４】
積層体を成形用型から脱着した後には、さらに６０〜１２０℃の温度で、１０〜１２０分の加熱処理（後架橋工程）を行ってもよい。また、積層体の内側および／または外側の表面に、塩素化処理やコーティング処理などによる表面処理層を形成してもよい。
【０１０５】
本発明によれば、ゴム層を形成するために用いるジエンゴムのラテックス組成物として、比較的分子量が高い酸基含有ジエンゴムを含有するラテックスと、比較的分子量が低い酸基含有ジエンゴムを含有するラテックスとを含むものを用いることにより、クラックの発生が抑制されており、優れた柔軟性および耐摩耗性を備える積層体が得られる。そのため、得られる積層体は、作業用手袋、特に家庭用、農業用、漁業用および工業用等の保護手袋として好適に用いることができる。
【実施例】
【０１０６】
以下に、実施例および比較例を挙げて本発明を具体的に説明する。以下において、特記しない限り「部」は重量基準である。なお、試験、評価は以下によった。【０１０７】
固形分濃度
アルミ皿（重量：Ｘ１）に試料２ｇを精秤し（重量：Ｘ２）、これを１０５℃の熱風乾燥器内で２時間乾燥させた。次いで、デシケーター内で冷却した後、アルミ皿ごと重量を測定し（重量：Ｘ３）、下記の計算式にしたがって、固形分濃度を算出した。
固形分濃度（重量％）＝（Ｘ３−Ｘ１）×１００／Ｘ２【０１０８】
１，３−ブタジエン単位の含有割合測定
１，３−ブタジエン単位の含有割合は、ジエンゴムのヨウ素価（ＪＩＳ  Ｋ  ６２３５による）を測定することにより算出した。【０１０９】
アクリロニトリル単位の含有割合測定
アクリロニトリル単位の含有割合は、ＪＩＳ  Ｋ６３８４に従い、ケルダール法により、ジエンゴム中の窒素含量を測定することにより算出した。【０１１０】
カルボキシル基のモル数およびメタクリル酸単位の含有割合測定
２ｍｍ角のジエンゴム０．２ｇに、２−ブタノン１００ｍｌを加えて１６時間攪拌した後、エタノール２０ｍｌおよび水１０ｍｌを加え、攪拌しながら水酸化カリウムの０．０２Ｎ含水エタノール溶液を用いて、室温でチモールフタレインを指示薬とする滴定により、ジエンゴム１００ｇに対するカルボキシル基のモル数として求め（単位：ｅｐｈｒ）、求めたカルボキシル基のモル数をメタクリル酸単位の量に換算することにより、ジエンゴムにおけるメタクリル酸単位の含有割合を算出した。【０１１１】
数平均分子量（Ｍｎ）、重量平均分子量（Ｍｗ）、分子量分布（Ｍｗ／Ｍｎ）の測定
ジエンゴムをテトラヒドロフランに溶解し、メンブレンフィルターを通した後、ゲル・パーミエーション・クロマトグラフィーにより、以下の条件で測定し、ジエンゴムの数平均分子量（Ｍｎ）、重量平均分子量（Ｍｗ）、分子量分布（Ｍｗ／Ｍｎ）を求めた。なお、数平均分子量（Ｍｎ）、重量平均分子量（Ｍｗ）は標準ポリスチレン換算である。
測定器：「Ａｌｌｉａｎｃｅ  ２６９５」（Ｗａｔｅｒｓ社製）
カラム：商品名「Ｐｌｇｅｌ  Ｍｉｎｉ  Ｍｉｘ−Ｃ  ＧＵＡＲＤ」（Ａｇｉｌｅｎｔ  Ｔｅｃｈｎｏｌｏｇｉｅｓ社製）と、「Ｐｌｇｅｌ  Ｍｉｎｉ  Ｍｉｘ−Ｃ」（Ａｇｉｌｅｎｔ  Ｔｅｃｈｎｏｌｏｇｉｅｓ社製）２本を直列に接続。
検出器：示差屈折計ＲＩ
溶離液：テトラヒドロフラン
カラム温度：４０℃【０１１２】
体積平均粒子径
レーザー回折・散乱法粒度分布測定装置（ベックマンコールター社製：ＬＳ−１３  ３２０）を用いて体積平均粒子径として求めた。【０１１３】
浸透ゴム層の厚みｔ１、および表面ゴム層の厚みｔ２
実施例および比較例で製造した手袋について、中指の先から１２ｃｍの掌部分のゴム層が積層された断面を、光学顕微鏡（キーエンス社製、ＶＨＸ−２００）を用いて観察することで、浸透ゴム層の厚みｔ１、および表面ゴム層の厚みｔ２を測定した。具体的な測定方法について図１を参照して説明すると、浸透ゴム層の厚みｔ１は、繊維基材の表面から、浸透したゴムの最深部までの距離を、１０カ所測定し、測定結果の数平均値を算出することにより求めた。また、表面ゴム層の厚みｔ２は、繊維基材の表面から、ゴム層の表面までの距離を、１０カ所測定し、測定結果の数平均値を算出することにより求めた。【０１１４】
外観
実施例および比較例で製造した手袋の表面を観察し、下記の評価基準で評価した。
３：クラックが無い
２：クラックが多少ある
１：クラックが多量にある【０１１５】
柔軟性
実施例および比較例で製造した手袋を１０人にそれぞれ着用してもらい下記の評価基準で評価した。
５：柔らかい
４：普通
３：少し硬い
２：硬い
１：非常に硬い【０１１６】
耐摩耗性
摩耗試験はＥＮ３８８に記載の方法に則って、マーチンデール式摩耗試験機（ＳＴＭ６３３：ＳＡＴＲＡ社製）を用いて評価を実施した。具体的には、実施例および比較例で製造した手袋について、所定の加重をかけながら摩擦を繰り返し、破損までの摩擦回数を得た。破損に至るまでの摩擦回数に従い、レベル０からレベル４までのレベルに分けられ、レベルが高いほど耐摩耗性に優れる。
ＬＥＶＥＬ  ４：回転数８，０００回転以上
ＬＥＶＥＬ  ３：回転数２，０００回転以上、８，０００回転未満
ＬＥＶＥＬ  ２：回転数５００回転以上、２，０００回転未満
ＬＥＶＥＬ  １：回転数１００回転以上、５００回転未満
ＬＥＶＥＬ  ０：回転数１００回転未満【０１１７】
製造例１
ジエンゴム（ａ１）のラテックス（Ａ１）の製造
撹拌機付きの耐圧重合反応器に、アクリロニトリル３０．０部、メタクリル酸５．５部、分子量調整剤としてｔ−ドデシルメルカプタン０．５部、脱イオン水１５０部、ドデシルベンゼンスルホン酸ナトリウム２．５部、β−ナフタリンスルホン酸ホルマリン縮合物ナトリウム塩０．５部を仕込み、内部の気体を窒素で３回置換した後、１，３−ブタジエン６４．５部を仕込んだ。次いで、過硫酸カリウム０．３部およびエチレンジアミン四酢酸ナトリウム０．０５部を仕込んだ後、系内温度を３０〜４０℃に保持して重合反応を開始した。重合転化率が９７％になるまで重合反応を継続し、その後、ジエチルヒドロキシルアミン０．１部を添加して重合反応を停止した。そして、得られた共重合体ラテックスから、未反応単量体を減圧にして留去した後、固形分濃度とｐＨを調整し、固形分濃度４５重量％、ｐＨ８．５のジエンゴム（ａ１）のラテックス（Ａ１）を得た。上記方法にしたがって、得られたラテックス中に含まれるジエンゴム（ａ１）の物性を測定した。ジエンゴム（ａ１）は、６４．５重量％の１，３−ブタジエン単位、３０．０重量％のアクリロニトリル単位および５．５重量％のメタクリル酸単位を含有するアクリルゴムであった。結果を表１に示す。【０１１８】
製造例２
ジエンゴム（ａ２）のラテックス（Ａ２）の製造
１，３−ブタジエンの使用量を６２．０部に、アクリロニトリルの使用量を３１．０部に、メタクリル酸の使用量を７．０部に、ｔ−ドデシルメルカプタンの使用量を０．７部に変更した以外は、製造例１と同様にして、固形分濃度４５重量％、ｐＨ８．５のジエンゴム（ａ２）のラテックス（Ａ２）を得た。製造例１と同様に、上記方法にしたがって、得られたラテックス中に含まれるジエンゴム（ａ２）の物性を測定した。ジエンゴム（ａ２）は、６２．０重量％の１，３−ブタジエン単位、３１．０重量％のアクリロニトリル単位および７．０重量％のメタクリル酸単位を含有するアクリルゴムであった。結果を表１に示す。【０１１９】
製造例３
ジエンゴム（ｂ１）のラテックス（Ｂ１）の製造
撹拌機付きの耐圧重合反応器に、アクリロニトリル２５．０部、メタクリル酸８．０部、分子量調整剤としてｔ−ドデシルメルカプタン１０．０部、脱イオン水２００部、ドデシルベンゼンスルホン酸ナトリウム３．０部、β−ナフタレンスルホン酸ホルマリン縮合物ナトリウム１部、次亜硫酸ナトリウム０．０１部を仕込み、重合反応容器を１０℃に保持した。その後、イオン交換水６部、エチレンジアミン四酢酸ナトリウム０．０５部、硫酸第一鉄０．００５部、ナトリウムホルムアルデヒドスルホキシラート０．０５部を混合したものを重合反応器に添加し、内部の気体を窒素で３回置換した後、１，３−ブタジエン６７．０部を仕込んだ。次いで、ジイソプロピルベンゼンハイドロパーオキサイド０．１部を添加して、系内温度を温度１０℃に保持して重合を開始した。重合転化率が９０％になった時点で、ジエチルヒドロキシルアミン０．１部を添加して重合反応を停止した。そして、得られた共重合体ラテックスから、未反応単量体を減圧にして留去した後、固形分濃度とｐＨを調整し、固形分濃度４５重量％、ｐＨ８．５のジエンゴム（ｂ１）のラテックス（Ｂ１）を得た。上記方法にしたがって、得られたラテックス中に含まれるジエンゴム（ｂ１）の物性を測定した。ジエンゴム（ｂ１）は、６７．０重量％の１，３−ブタジエン単位、２５．０重量％のアクリロニトリル単位および８．０重量％のメタクリル酸単位を含有するアクリルゴムであった。結果を表１に示す。【０１２０】
製造例４
ジエンゴム（ｂ２）のラテックス（Ｂ２）の製造
１，３−ブタジエンの使用量を６３．０部に、メタクリル酸の使用量を１２．０部に、ｔ−ドデシルメルカプタンの使用量を１２．０部に変更した以外は、製造例３と同様にして、固形分濃度４５重量％、ｐＨ８．５のジエンゴム（ｂ２）のラテックス（Ｂ２）を得た。上記方法にしたがって、得られたラテックス中に含まれるジエンゴム（ｂ２）の物性を測定した。ジエンゴム（ｂ２）は、６３．０重量％の１，３−ブタジエン単位、２５．０重量％のアクリロニトリル単位および１２．０重量％のメタクリル酸単位を含有するアクリルゴムであった。結果を表１に示す。【０１２１】
製造例５
ジエンゴム（ｂ３）のラテックス（Ｂ３）の製造
１，３−ブタジエンの使用量を６９．０部に、メタクリル酸の使用量を６．０部に、ｔ−ドデシルメルカプタンの使用量を４．０部に変更した以外は、製造例３と同様にして、固形分濃度４５重量％、ｐＨ８．５のジエンゴム（ｂ３）のラテックス（Ｂ３）を得た。上記方法にしたがって、得られたラテックス中に含まれるジエンゴム（ｂ３）の物性を測定した。ジエンゴム（ｂ３）は、６９．０重量％の１，３−ブタジエン単位、２５．０重量％のアクリロニトリル単位および６．０重量％のメタクリル酸単位を含有するアクリルゴムであった。結果を表１に示す。【０１２２】
製造例６
ジエンゴム（ｂ４）のラテックス（Ｂ４）の製造
ｔ−ドデシルメルカプタンの使用量を２．０部に変更した以外は、製造例３と同様にして、固形分濃度４５重量％、ｐＨ８．５のジエンゴム（ｂ４）のラテックス（Ｂ４）を得た。上記方法にしたがって、得られたラテックス中に含まれるジエンゴム（ｂ４）の物性を測定した。ジエンゴム（ｂ４）は、６７．０重量％の１，３−ブタジエン単位、２５．０重量％のアクリロニトリル単位および８．０重量％のメタクリル酸単位を含有するアクリルゴムであった。結果を表１に示す。【０１２３】
実施例１
ラテックス組成物の調製
ジエンゴム（ａ１）とジエンゴム（ｂ１）との含有比率が、［ジエンゴム（ａ１）／ジエンゴム（ｂ１）］の重量比で、９０／１０となるように、ラテックス（Ａ１）とラテックス（Ｂ１）とを混合し、ｐＨおよび固形分濃度を調整して、固形分濃度４０重量％、ｐＨ８のラテックス組成物を調製した。得られたラテックス組成物に、ラテックス組成物中のジエンゴム（ａ１）およびジエンゴム（ｂ１）の合計１００部に対して、それぞれ固形分換算で、コロイド硫黄（細井化学工業社製）１．０部、ジブチルジチオカルバミン酸亜鉛（大内新興化学工業社製）０．５部、酸化亜鉛１．５部、二酸化チタン３．０部となるように、各配合剤の水分散液を調製し、調製した水分散液をラテックス組成物に添加した。なお、各配合剤の水分散液の添加の際には、ラテックス組成物を撹拌した状態で、所定の量をゆっくり添加した。添加物が均一に混合された後に、粘度調整剤としてカルボキシメチルセルロースを添加してラテックス組成物の粘度を３，０００ｍＰａ・ｓに調整した。【０１２４】
凝固剤溶液の調製
凝固剤としての硝酸カルシウム１．０重量％をメタノールに溶解させてなるメタノール溶液を、凝固剤溶液として調製した。【０１２５】
手袋の製造
まず、上記により得られたラテックス組成物に対して、温度３０℃、４８時間の条件で、熟成（前加硫ともいう。）を施した。次いで、手袋形状の繊維基材（材質：ナイロン、繊維基材の基材層平均厚みｄ：７２０μｍ、線密度：３００デニール）を被せたセラミックス手袋型を、上記の凝固剤溶液に２秒間浸漬し、凝固剤溶液から引き上げた後、温度３０℃、１分間の条件で乾燥させた。その後、セラミックス手袋型を、上記のラテックス組成物に２秒間浸漬し、ラテックス組成物から引き上げた後、温度３０℃、３０分間の条件で乾燥させ、次いで温度７０℃、１０分間の条件で乾燥させることで、繊維基材上にゴム層を形成した。その後、ゴム層を形成したセラミックス手袋型を、６０℃の温水に９０秒間浸漬して、ゴム層から水溶性の不純物を溶出させた後、温度３０℃、１０分間の条件で乾燥させ、さらに温度１２５℃、３０分間の条件で熱処理を行う事で、ゴム層中のアクリルゴムに架橋処理を施した。次いで、ゴム層が形成された繊維基材をセラミックス手袋型から剥がすことで、手袋（積層体）を得た。得られた手袋（積層体）について、上述した方法に従い、浸透ゴム層の厚みｔ１および表面ゴム層の厚みｔ２を測定し、外観、柔軟性および耐摩耗性の評価を行った。結果を表１に示す。【０１２６】
実施例２
ジエンゴム（ａ１）とジエンゴム（ｂ１）との含有比率が、［ジエンゴム（ａ１）／ジエンゴム（ｂ１）］の重量比で、８０／２０となるように、ラテックス（Ａ１）とラテックス（Ｂ１）とを混合して、ラテックス組成物を調製した以外は、実施例１と同様にして、手袋を得て、同様に評価を行った。結果を表１に示す。【０１２７】
実施例３
ジエンゴム（ａ１）とジエンゴム（ｂ１）との含有比率が、［ジエンゴム（ａ１）／ジエンゴム（ｂ１）］の重量比で、９５／５となるように、ラテックス（Ａ１）とラテックス（Ｂ１）とを混合して、ラテックス組成物を調製した以外は、実施例１と同様にして、手袋を得て、同様に評価を行った。結果を表１に示す。【０１２８】
実施例４
ラテックス（Ｂ１）の代わりに、ラテックス（Ｂ２）を用いて、ラテックス組成物を調製した以外は、実施例１と同様にして、手袋を得て、同様に評価を行った。結果を表１に示す。【０１２９】
実施例５
ラテックス（Ｂ１）の代わりに、ラテックス（Ｂ３）を用いて、ラテックス組成物を調製した以外は、実施例１と同様にして、手袋を得て、同様に評価を行った。結果を表１に示す。【０１３０】
実施例６
ラテックス（Ａ１）の代わりに、ラテックス（Ａ２）を用いて、ラテックス組成物を調製した以外は、実施例１と同様にして、手袋を得て、同様に評価を行った。結果を表１に示す。【０１３１】
比較例１
ラテックス（Ｂ１）を用いずに、ラテックス（Ａ１）のみを用いてラテックス組成物を調製した以外は、実施例１と同様にして、手袋を得て、同様に評価を行った。結果を表１に示す。【０１３２】
比較例２
ラテックス（Ｂ１）の代わりに、ラテックス（Ｂ４）を用いて、ラテックス組成物を調製した以外は、実施例１と同様にして、手袋を得て、同様に評価を行った。結果を表１に示す。【０１３３】
【表１】
2019139082.tif 000003
【０１３４】
重量平均分子量が５０，０００以上１，０００，０００以下であって、エチレン性不飽和酸単量体単位を含有するジエンゴム（ａ）のラテックス（Ａ）、および、重量平均分子量が５００以上５０，０００未満であって、エチレン性不飽和酸単量体単位を含有するジエンゴム（ｂ）のラテックス（Ｂ）を含有するラテックス組成物からは、表面にクラックを有していないか、ほとんど有しておらず、柔軟性および耐摩耗性に優れる積層体を得ることができた（実施例１〜６）。【０１３５】
一方、重量平均分子量が５０，０００以上１，０００，０００以下であって、エチレン性不飽和酸単量体単位を含有するジエンゴム（ａ）のラテックス（Ａ）のみを含有するラテックス組成物を用いて得られた積層体は、表面にクラックが多数発生していた（比較例１）。
重量平均分子量が５０，０００以上であって、エチレン性不飽和酸単量体単位を含有するジエンゴム（ｂ）のラテックス（Ｂ）を含有するラテックス組成物を用いて得られた積層体は、表面にクラックが多数発生していた（比較例２）。
【図１】
2019139082.tif 000004
【国際調査報告】
2019139082.tif 000005
2019139082.tif 000006
2019139082.tif 000007
2019139082.tif 000008